(57)【要約】  本発明は、少なくとも１つの凝固点降下液と、少なくとも２つの飽和脂肪族ジカルボン酸の少なくとも１つの混合物と、少なくとも１つの飽和脂肪族モノカルボン酸またはヒドロキシル基含有芳香族モノカルボン酸と、少なくとも１つのアゾールと、少なくとも１つの安定化ケイ酸塩と、少なくとも１つのホスホノカルボン酸と、元素周期表のＩＩＩＡ〜ＶＩＡ族からの少なくとも１つのヘテロポリ錯アニオンとを含む、ケイ酸塩含有冷却剤濃縮物に関する。【選択図】なし【特許請求の範囲】
【請求項１】
少なくとも１つの凝固点降下液と、
少なくとも２つの飽和脂肪族ジカルボン酸の少なくとも１つの混合物と、
少なくとも１つの飽和脂肪族モノカルボン酸またはヒドロキシル基含有芳香族モノカルボン酸と、
少なくとも１つのアゾールと、
少なくとも１つの安定化ケイ酸塩と、
少なくとも１つのホスホノカルボン酸と、
元素周期表のＩＩＩＡ〜ＶＩＡ族からの少なくとも１つのヘテロポリ錯アニオンと
を含む、ケイ酸塩含有冷却剤濃縮物。
【請求項２】
前記凝固点降下液はアルキレングリコール、アルキレングリコールエーテル、グリコールエーテル、グリセリンを含む群の化合物、またはこれらの化合物の２つ以上の混合物である、請求項１に記載の冷却剤濃縮物。
【請求項３】
前記ジカルボン酸は４〜１２炭素原子の鎖長を有する、請求項１または２に記載の冷却剤濃縮物。
【請求項４】
前記ジカルボン酸および／またはモノカルボン酸はそれらのアルカリ金属塩またはアルカリ土類金属塩の形態で存在する、請求項１〜３のいずれか１項に記載の冷却剤濃縮物。
【請求項５】
前記ヘテロポリ錯アニオンはモリブデン酸アニオンである、請求項１〜４のいずれか１項に記載の冷却剤濃縮物。
【請求項６】
前記ヘテロポリ錯アニオンはリンモリブデン酸、ケイモリブデン酸、マンガンモリブデン酸、ケイタングステン酸、テルルモリブデン酸、ヒ素モリブデン酸、またはそれらの混合物を含む群からのアニオンである、請求項１〜４のいずれか１項に記載の冷却剤濃縮物。
【請求項７】
前記ヘテロポリ錯アニオンは式（ＰＭｏ１２Ｏ４０）３−のリンモリブデン酸である、請求項１〜６のいずれか１項に記載の冷却剤濃縮物。
【請求項８】
前記ホスホノカルボン酸は２−ホスホノブタン−１，２，４−トリカルボン酸である、請求項１〜７のいずれか１項に記載の冷却剤濃縮物。
【請求項９】
ｐＨ調整成分が含まれる、請求項１〜８のいずれか１項に記載の冷却剤濃縮物。
【請求項１０】
前記濃縮物のｐＨ値は６〜１０の範囲である、請求項１〜９のいずれか１項に記載の冷却剤濃縮物。
【請求項１１】
前記濃縮物の全量に対して９０重量パーセント超の少なくとも１つの凝固点降下液と、
前記濃縮物の全量に対して１．５〜５重量パーセントの少なくとも２つの飽和脂肪族ジカルボン酸の少なくとも１つの混合物と、
前記濃縮物の全量に対して０．１〜１重量パーセントの少なくとも１つの飽和脂肪族モノカルボン酸またはヒドロキシル基含有芳香族モノカルボン酸と、
前記濃縮物の全量に対して０．０５〜０．５重量パーセントの少なくとも１つのアゾールと、
前記濃縮物の全量に対して０．０１〜０．０６重量パーセントの少なくとも１つの安定化ケイ酸塩と、
前記濃縮物の全量に対して０．０１〜１重量パーセントの少なくとも１つのホスホノカルボン酸と、
前記濃縮物の全量に対して０．０１〜１重量パーセントの元素周期表のＩＩＩＡ〜ＶＩＡ族からの少なくとも１つのヘテロポリ錯アニオンと
を含む、請求項１〜１０のいずれか１項に記載の冷却剤濃縮物。
【請求項１２】
燃焼機関、ソーラープラントまたは冷蔵庫の冷却のための、請求項１〜１１のいずれか１項に記載の冷却剤濃縮物の使用。
【発明の詳細な説明】
【技術分野】
【０００１】
本発明は、ケイ酸塩含有冷却剤濃縮物および冷却剤濃縮物の使用に関する。
【背景技術】
【０００２】
燃焼機関の冷却サイクルのための冷却剤濃縮物は、例えば自動車では、主として凝固点降下液、具体的には、エチレングリコールまたはプロピレングリコールからなる。使用前に、これらの液体は通常、凝固点を下げるために水と１：１  ｖ／ｖ％で混合される。グリコール水混合物は腐食性であるため、様々な腐食抑制剤が混合物に添加される。
【０００３】
冷却剤組成物は、ＤＥ  １０１  ２８  ５３０  Ａ１、ＤＥ  １９６  ２５  ６９２  Ａ１、ＤＥ  ６９９  ０５  ０７２  Ｔ２、ＥＰ  ０  ８６３  ９６０  Ｂ１、ＵＳ  ２０１４／０２２４１９３  Ａ１およびＵＳ  ６  ４１３  ４４５  Ｂ１から知られている。
【０００４】
今日では、腐食抑制剤は様々な要求を満たさなければならない。それらは低濃度で有効でなければならず、いかなる毒性学的効果または環境に危険な効果を有してはならない。鉄、銅、真鍮、硬ろう、アルミニウムおよびアルミニウム合金、ならびにエラストマーなどの非金属構成要素など、冷却サイクル中に存在する全ての材料は、高い熱応力下でも異なる形態の腐食から確実に保護されなければならない。冷却サイクル中の複数の金属は、特に金属が互いに導電接触している場合、潜在的な腐食問題を引き起こす。これらの場所では、選択腐食、接触腐食、隙間腐食、表面腐食、孔食またはキャビテーションが起こり得る。
【０００５】
冷却サイクル中の腐食生成物の存在はエンジンから冷却液への熱伝達を妨げ得、これは必然的にエンジンの過熱および構成要素の故障をもたらす。
【０００６】
冷却剤体積の減少とともに、ますます上昇するピーク温度、大きな温度変化およびより高い流速の結果として、今日では、冷却剤の熱安定性により高い要求がなされている。
【０００７】
乗用車およびトラックが汚染物質排出低減の法的環境規制を満たすことができ、同時に低減された燃料消費量を有するために、自動車メーカは、アルミニウムおよびその合金などの軽金属で冷却サイクルの複数の構成要素を製作する。
【０００８】
熱交換器の典型的な構成要素は、例えば、冷却剤がそこを通って流れ、その中で熱交換が起こる管、または周囲への放熱のための管の間のラメラである。
【０００９】
アルミニウムまたはアルミニウム合金製の自動車用熱交換器は、主に管理雰囲気ろう付け（ＣＡＢ）プロセスにしたがって製造される。他のはんだ付け方法とは対照的に、これらのプロセスは、酸化アルミニウムの形成が起こらず、それは特にコスト効率が良く同時に高品質の製品を生産するという利点を提供する。典型的には、構成要素ははんだを用いた冶金的接合の形成を通して組み立てられ、はんだの融点は材料自身の融点より低い。
【００１０】
プロセスに固有の酸化アルミニウム保護層を除去するために、金属表面にフラックスが適用され、はんだが自由に流れ得る。典型的には、ＮＯＣＯＬＯＫ（登録商標）の商品名で知られる式Ｋ１〜３ＡｌＦ４〜６のフッ化アルミン酸カリウムを含有する混合物が、フラックスとして使用される。
【００１１】
しかしながら、操作中に、フラックス残渣は、冷却剤が通って流れる構成要素から剥がれ得、冷却システム中へ入り得る。フッ化物含有フラックスはアルミニウムに対して非腐食性であると考えられているが、腐食問題は定期的に起こる傾向がある。
【００１２】
アルカリ金属ケイ酸塩はアルミニウム構成要素に対して特に有効な腐食抑制剤であることが判明しており、それ自体、冷却剤に添加される。ケイ酸塩は、金属表面上に連続した単分子の腐食抑制保護層を形成すると想定される。しかしながら、ケイ酸塩はフラックス残渣の存在下で機能しなくなる傾向があり、かつ重合反応中に不可逆的にゲル状の沈殿物を形成する傾向がある。これらの沈殿物は冷却器ラメラを詰まらせ、冷却システム中の材料から熱媒流体への熱伝達が妨げられ、したがってエンジンが過熱し、水ポンプが損傷し、または他のエンジン損傷が起こる。
【００１３】
これらの効果は、特に、冷却システム中のケイ酸塩含有量が３０ｐｐｍ未満に著しく低下した場合に観測され得る。近年、冷却サイクル中のアルミニウム構成要素の数が増加し続けているため、フラックス耐性で安定化されたケイ酸塩含有有機冷却剤技術、いわゆるＳｉ−ＯＡＴに対する需要が、自動車産業の側でますます高まっている。
【００１４】
したがって、フラックス残渣に対して高い耐性を有し、フラックスの存在下で、その中のケイ素含有量が高い熱応力下でもほとんど変化しないＳｉ−ＯＡＴベースの冷却剤の提供に対する需要が存在する。
【発明の概要】
【発明が解決しようとする課題】
【００１５】
本発明は、高い熱応力下でもフラックス残渣に対して高い耐性を有し、したがってＡｌ−Ｏ−Ｓｉ化合物および難溶性のＡｌ（ＯＨ）３の形成を低減または防止する、Ｓｉ−ＯＡＴベースの冷却剤の提供を目的とする。
【課題を解決するための手段】
【００１６】
本発明の目的は、
少なくとも１つの凝固点降下液と、
少なくとも２つの飽和脂肪族ジカルボン酸の少なくとも１つの混合物と、
少なくとも１つの飽和脂肪族モノカルボン酸またはヒドロキシル基含有芳香族モノカルボン酸と、
少なくとも１つのアゾールと、
少なくとも１つの安定化ケイ酸塩と、
少なくとも１つのホスホノカルボン酸と、
ホウ素、アルミニウム、ガリウム、インジウム、タリウム、炭素、ケイ素、ゲルマニウム、スズ、鉛、窒素、リン、ヒ素、アンチモン、ビスマス、酸素、硫黄、セレン、テルルなどの、元素周期表のＩＩＩＡ〜ＶＩＡ族からの少なくとも１つのヘテロポリ錯アニオンと
を含む、ケイ酸塩含有冷却剤濃縮物によって達成される。
【００１７】
冷却剤濃縮物のｐＨ値は７〜９．５であり、カールフィッシャーによるその水分値は３％未満であり、ケイ素含有量は約２００ｐｐｍ〜３００ｐｐｍである。冷却剤の使用は乗用車およびトラック中の密閉冷却サイクルに限定されず、セントラルヒーティングなどの開放冷却サイクルにも使用され得る。
【００１８】
ケイ酸塩含有冷却剤濃縮物は、複数の利点を有する。ケイ酸塩含有冷却剤濃縮物は、良好な流動性、高い安定性、特に、高い馬力を有する自動車において、そこではエンジンが非常に熱くなるため、要求されるような、良好な温度安定性を有し、銅などの非鉄金属抑制に特に良く適しており、かつ、ケイ酸塩はアルミニウム保護の役割を果たすため、良好なアルミニウム腐食保護を提供する。ここではケイ酸塩は安定化され、なぜならそうでなければ沈殿が起こり、したがって冷却システムが詰まるためである。
【００１９】
凝固点降下液は（冷却剤）液体の凝固点を下げる役割を果たす。
【発明を実施するための形態】
【００２０】
以下では、ケイ酸塩含有冷却剤、それぞれ熱媒流体の組成物が記載され、これは成分の特に高いフラックス適合性を含む。
【００２１】
凝固点降下成分、２つの異なる飽和脂肪族ジカルボン酸、１つのモノカルボン酸、１つのアゾール、および市販の安定化ケイ酸塩からなる冷却剤または熱媒流体において、アルミニウムおよびアルミニウム合金のより高いフラックス適合性が、ホスホノカルボン酸と組み合わせたヘテロポリ錯アニオンの使用により達成される。
【００２２】
この効果を、フラックス含有水を使用する１５０℃で１６８時間の改良ＡＳＴＭ  Ｄ４３４０腐食試験を使用して試験し、続いて腐食速度をｍｇ／ｃｍ２／週単位で測定し、ケイ素含有量をｐｐｍ単位で測定した。
【００２３】
ケイ酸塩含有冷却剤濃縮物は、０．１重量パーセント〜２重量パーセントの６〜１２炭素原子（Ｃ６〜Ｃ１２）を有する飽和脂肪族モノカルボン酸または芳香族モノカルボン酸を含有する。飽和脂肪族モノカルボン酸類の典型的なメンバーは、ペンタン酸、ヘキサン酸、２−エチルヘキサン酸、ｎ−ヘプタン酸、オクタン酸、ノナン酸、イソシアン酸、デカン酸、ウンデカン酸、ドデカン酸である。
【００２４】
モノカルボン酸はカルボン酸イオンとして存在して金属表面に付着し、その結果、電解質が金属表面（冷却器または冷却システムの金属表面）に到達しないため、モノカルボン酸は錆止めとして機能する。
【００２５】
ヒドロキシル基含有芳香族カルボン酸は、安息香酸から誘導されるカルボン酸に関係する。それらは１つまたは２つのヒドロキシル基を含む。適切なヒドロキシル基含有芳香族モノカルボン酸は、２−もしくは３−ヒドロキシ安息香酸、および特に４−ヒドロキシ安息香酸または２−、３−もしくは４−（ヒドロキシメチル）安息香酸である。
【００２６】
濃縮物は添加剤として少なくとも１つのアゾールを含有する。典型的な例は、トリルトリアゾール、水和トリルトリアゾール、メチルベンゾトリアゾール、ブチルベンゾトリアゾール、１Ｈ−１，２，４−トリアゾール、ベンゾトリアゾール、ベンゾチアゾール、２−メルカプトベンゾチアゾール、置換チアゾール、イミダゾール、ベンズイミダゾール、インダゾール、テトラゾール、（２−ベンゾチアジルチオ）酢酸である。濃縮物の全量に対して０．０１重量パーセント〜０．５重量パーセントのアゾールが、冷却剤濃縮物中に含有される。上記の化合物の２つ以上の組み合わせが同様に使用され得、それもまた用語アゾールに含まれる。
【００２７】
適切には、冷却剤濃縮物は、濃縮物の全量に対して、０．０１重量パーセント〜０．０６重量パーセントの安定化ケイ酸塩を含有する。ケイ酸塩は、ケイ酸塩安定剤を介して通常の量で安定化される。
【００２８】
適切なケイ酸塩は（ＭＯ）ｍＳｉＯ（４ｎ／２）（ＯＨ）ｐ型のものであり、式中、Ｍはリチウム、ナトリウム、カリウム、ルビジウム、またはテトラ有機アンモニウムの群からの１価のカチオンであり、ｍは１〜４であり、ｎは１〜４であり、およびｐは０〜３であり、ｍ＋ｐ＝ｎである。その例は、メタケイ酸カリウム、オルトケイ酸ナトリウム、二ケイ酸カリウム、メタケイ酸ナトリウム、メタケイ酸カリウム、メタケイ酸リチウム、オルトケイ酸リチウム、二ケイ酸ルビジウム、四ケイ酸ルビジウム、混合塩、ケイ酸テトラメチルアンモニウムト、ケイ酸テトラエチルアンモニウムト、ケイ酸アンモニウム、ケイ酸テトラヒドロキシエチルアンモニウムを含む。Ｓｉ（ＯＲ）４型の有機ケイ酸エステルも同様に適切であり、式中、ＲはＣ１〜Ｃ３６のアルキル−、アリール−、またはヒドロキシアルキル基である。しかしながら、適切には、アルカリ金属メタケイ酸塩が使用される。
【００２９】
Ｓｉｌｑｕｅｓｔ（登録商標）Ｙ−５５６０もしくはＳｉｌａｎ  ＡＦ−１などの有機シラン、Ｘｉａｍｅｔｅｒ（登録商標）Ｑ１−６０８３などの（トリヒドロキシシリル）プロピルメチルホスホン酸ナトリウム、アルカリ金属アミノホスホン酸塩、ＵＳ４  ６２９  ６０２に記載の（Ｏ１，５Ｓｉ−Ｃ３Ｈ６）−Ｐ（Ｏ）（Ｏ−Ｎａ＋）（ＯＣ２Ｈ５）型の有機ホスホシリコーン、ポリアクリル酸、メチルセルロース、またはホウ酸塩が、ケイ酸塩安定剤として使用され得る。
【００３０】
凝固点降下液は、好ましくは、アルキレングリコール、アルキレングリコールエーテル、グリコールエーテル、グリセリン、またはこれらの化合物の２つ以上の混合物を含む群の化合物である。この種類のメンバーとして、モノエチレングリコール、モノプロピレングリコール、ジエチレングリコール、ジプロピレングリコール、トリエチレングリコール、トリプロピレングリコール、テトラエチレングリコール、メチルエーテル、エチルエーテル、プロピルエーテル、ブチルエーテルが使用される。モノエチレングリコールが特に適している。
【００３１】
１２炭素原子を超える鎖長を有するカルボン酸は溶解しないため、ジカルボン酸は、好ましくは４〜１２炭素原子（Ｃ４〜Ｃ１２）の鎖長を有する。
【００３２】
適切には、２つの異なる４〜１２炭素原子（Ｃ４〜Ｃ１２）の飽和脂肪族ジカルボン酸の混合物が使用される。ジカルボン酸の典型的なメンバーは、マロン酸、コハク酸、グルタル酸、アジピン酸、ピメリン酸、スベリン酸（Ｃ８Ｈ１４Ｏ４）、アゼライン酸、セバシン酸、ウンデカン酸、ドデカン酸、テレフタル酸、ジシクロペンタジエンジカルボン酸を含む。アジピン酸およびセバシン酸の混合物で特に良好な結果が得られる。
【００３３】
好ましくは、ジカルボン酸および／またはモノカルボン酸は、それらのアルカリ金属塩またはアルカリ土類金属塩の形態で存在する。ナトリウムおよびカリウム塩が特に適している。ジカルボン酸としてアジピン酸およびセバシン酸の混合物が使用される場合、それらの両方がニカリウム塩の形態で使用されるか、またはセバシン酸がニナトリウム塩としておよびアジピン酸がニカリウム塩として使用されるかのいずれかである。
【００３４】
少なくとも１つのホスホノカルボン酸またはその混合物がさらなる添加剤として使用される。用語ホスホノカルボン酸は、遊離カルボン酸およびカルボン酸塩の両方を含む。その例は、ホスホノコハク酸、１，２，３，４，５，６−ヘキサカルボキシヘキサン（１，２，３，４，５，６−ヘキサホスホノカルボキシヘキサン）、１−ヒドロキシ−１，１−ジホスホン酸（１−ヒドロキシ−１，１−ジホスホノカルボン酸）、１−ホスホノ−１，２，３，４−テトラホスホン酸（１−ホスホノ−１，２，３，４−テトラホスホノカルボン酸）、アミノ−トリメチル−ホスホン酸、ホスホン酸（ホスホノカルボン酸）、２−ホスホノブタン−１，２，４−トリカルボン酸、１−ホスホノ−１−ヒドロキシ酢酸、ヒドロキシメチル−ホスホン酸などを含む。濃縮物の全量に対する含有量は、０．０１重量パーセント〜０．５重量パーセントである。
【００３５】
冷却剤濃縮物は、添加剤として、濃縮物の全量に対して０．０１重量パーセント〜１重量パーセントの、元素周期表のＩＩＩＡ〜ＶＩＡ族からの少なくとも１つのヘテロポリ錯アニオンを含む。
【００３６】
本発明の好ましい実施形態では、ヘテロポリ錯アニオンはモリブデン酸アニオンである。
【００３７】
特に好ましくは、ヘテロポリ錯アニオンは、リンモリブデン酸、ケイモリブデン酸、マンガンモリブデン酸、ケイタングステン酸、テルルモリブデン酸、ヒ素モリブデン酸、またはこれらの化合物の２つ以上の混合物を含む群からのアニオンである。
【００３８】
好ましくは、ヘテロポリ錯アニオンは式（ＰＭｏ１２Ｏ４０）３−のリンモリブデン酸である。
【００３９】
ホスホノカルボン酸は好ましくは２−ホスホノブタン−１，２，４−トリカルボン酸である。
【００４０】
本発明の好ましい実施形態では、冷却剤濃縮物はｐＨ調整成分を含有する。ｐＨ調整成分は、冷却剤のｐＨ値を調整する役割を果たす。適切なｐＨ調整成分は、苛性カリ、苛性ソーダ、またはリン酸ナトリウムなどの化合物である。
【００４１】
ケイ酸塩を含有するフラックス耐性冷却剤濃縮物のｐＨ値は、好ましくは６〜１０の範囲であり、特に、７．５〜８．５の範囲である。ここで、所望のｐＨ値は、アルカリ金属水酸化物を（冷却剤濃縮物）製剤に添加することにより調整され得る。適切には、脂肪族カルボン酸はそのアルカリ金属塩の形態で使用され、製剤のｐＨ値は所望の範囲に自然に到達する。しかしながら、あるいは、遊離（カルボン）酸を使用することもまた可能であり、それらはアルカリ金属水酸化物で中和される。水酸化ナトリウムもしくは水酸化カリウムまたは苛性カリもしくは苛性ソーダ水溶液が最も適切である。
【００４２】
最終的に、濃縮物の全量に対して０．５重量パーセント以下の、ポリアクリル酸、ポリ−マレイン酸、アクリル酸マレイン酸コポリマー、ポリビニルピロリドン、ポリビニルイミダゾール、ビニルピロリドン−ビニルイミダゾール−コポリマーおよび／または不飽和カルボン酸とオレフィンとのコポリマーに基づいた、１つまたは複数の硬水安定剤が存在し得る。しかしながら、２−ホスホノブタン−１，２，４−トリカルボン酸などの低分子物質が好ましくは使用される。
【００４３】
さらに、冷却剤濃縮物（または熱媒流体）は、ｐＨ緩衝剤、直鎖、分岐もしくは芳香族モノカルボン酸、ジカルボン酸、トリカルボン酸、モリブデン酸塩、ホウ酸塩、窒化物、アミン、リン酸塩、またはシリコーンなどの腐食抑制剤を含有し得る。
【００４４】
通常０．００１重量パーセント〜０．０２重量パーセントの少量の消泡剤、単独または複数の着色料、および嚥下防止策としての苦汁が、さらなる添加剤として冷却剤濃縮物に添加され得る。苦汁の一例は安息香酸デナトニウムであり、それはＢｉｔｒｅｘ（登録商標）の商品名で市販されている。
【００４５】
本発明の好ましい実施形態では、冷却剤濃縮物は、
濃縮物の全量に対して９０重量パーセント超の、少なくとも１つの凝固点降下液と、
濃縮物の全量に対して１．５〜５重量パーセントの、少なくとも２つの飽和脂肪族ジカルボン酸の少なくとも１つの混合物と、
濃縮物の全量に対して０．１〜１重量パーセントの、少なくとも１つの飽和脂肪族モノカルボン酸、またはヒドロキシル基含有芳香族モノカルボン酸と、
濃縮物の全量に対して０．０５〜０．５重量パーセントの、少なくとも１つのアゾールと、
濃縮物の全量に対して０．０１〜０．０６重量パーセントの、少なくとも１つの安定化ケイ酸塩と、
濃縮物の全量に対して０．０１〜１重量パーセントの、少なくとも１つのホスホノカルボン酸と、
濃縮物の全量に対して０．０１〜１重量パーセントの、元素周期表のＩＩＩＡ〜ＶＩＡ族からの少なくとも１つのヘテロポリ錯アニオンと
を含む。
【００４６】
さらに、本発明の目的は、燃焼機関、ソーラープラントまたは冷蔵庫の冷却用の、熱媒流体としての冷却剤濃縮物の使用によって達成される。
【００４７】
冷却剤濃縮物のフラックス耐性のため、それは燃焼機関の、例えば自動車の冷却器または冷却システムにおける使用に特に適している。
【００４８】
プロピレングリコールなどの無毒の凝固点降下液の使用を通して、ケイ酸塩含有冷却剤濃縮物は食品産業においても使用され得る。
【００４９】
以下、本発明を例によってさらに詳細に説明する。
【００５０】
カルボン酸、アゾール、ホスホノカルボン酸、および元素周期表のＩＩＩＡ〜ＶＩＡ族からの少なくとも１つのヘテロポリ錯アニオン、アルキレングリコール、またはそれらの誘導体の混合物に基づいた、本明細書に記載の燃焼機関のためのケイ酸塩を含有する窒化物、硝酸塩、ホウ酸塩およびアミンを含まない冷却剤濃縮物。
【００５１】
ケイ酸塩含有冷却剤濃縮物のさらなる可能な成分は、例えば、サビット（ｓａｂｉｔ）および／またはチオプロピオン酸であり、それらは銅抑制剤として機能する。
【００５２】
ケイ酸塩は、特にアルミニウムおよびその合金に対して優れた腐食保護を提供する。したがって、ケイ酸塩含有冷却剤中で、ケイ酸塩またはケイ素含有量の減少の発生を防がなければならならず、そうでなければ腐食保護が影響を受ける。
【００５３】
冷却剤濃縮物は向上した熱安定性およびフラックス残渣に対する向上した適合性を有する。
【００５４】
比較試験：
様々なケイ酸塩含有冷却剤で改良ＡＳＴＭ  Ｄ４３４０腐食試験を実施した。各ケースにおいて、２５０ｍｌの冷却剤を各ケース２５０ｍｌのＮＯＣＯＬＯＫ（登録商標）水（２０００ｍｇ／ｌ）と混合し、初期のケイ素含有量をＡＡＳ（原子吸光分析）で決定し、続いて、冷却剤を１５０℃で８時間、燃焼機関中のアルミニウム製シリンダヘッドの高温表面をシミュレートする試験装置中で加熱した。冷却剤が再び室温に到達したら、５ｍｌの各冷却剤を０．４５μｌフィルタでろ過し、続いてケイ素含有量を再び測定した。以下の表は、冷却剤組成物の代表例ならびに８時間の試験期間にわたるケイ酸塩含有量のパーセントでの減少を示す。
【表１】
2018537551.tif 000002
【００５５】
表に示された全ての冷却剤は、アルカリ金属ケイ酸塩の形態で同量のケイ素、すなわち０．１６重量パーセントを含有する。冷却剤１および４は、本発明によるケイ酸塩含有冷却剤濃縮物である。
【００５６】
表に見られるように、冷却剤中のケイ素含有量の減少（ΔＳｉ［％］）、したがって冷却剤中のケイ酸塩含有量の減少は、冷却剤１および４において、ヘテロポリ錯アニオンを含有しない冷却剤２および３より著しく小さい。
【国際調査報告】
2018537551.tif 000003
2018537551.tif 000004
2018537551.tif 000005
2018537551.tif 000006